(57)【特許請求の範囲】
【請求項１】
４９.０〜５２.０ａｔ％Ｎｉ及び残部Ｔｉからなる合金線材を、２８０℃〜５２０℃の間で第１の熱処理をし、さらに４８０℃〜５２０℃の間であって前記第１の熱処理温度以上の温度で前記合金線材の全体に第２の熱処理を施してなることを特徴とする超弾性線。
【請求項２】
４９.０〜５２.０ａｔ％Ｎｉ及び残部Ｔｉからなる合金線材を、２８０℃〜５２０℃の間で５分間の第１の熱処理をし、さらに４８０℃〜５２０℃の間であって前記第１の熱処理温度以上の温度で前記合金線材の全体に５分間の第２の熱処理を施してなることを特徴とする超弾性線。
【請求項３】
前記超弾性線は、−２０℃〜６０℃の温度範囲内で少なくとも超弾性特性を有することを特徴とする請求項１または２に記載の超弾性線。
【請求項４】
高周波真空溶解によって得られた４９.０〜５２.０ａｔ％Ｎｉ及び残部Ｔｉからなる合金を、熱間ハンマー、熱間ロールによって線材に形成し、冷間伸線および熱処理を繰り返した後に、冷間加工後、２８０℃〜５２０℃の間で第１の熱処理をし、さらに４８０℃〜５２０℃の間であって、前記第１の熱処理温度以上の温度で前記合金線材の全体に第２の熱処理を施すことを特徴とする請求項１〜３のいずれかに記載の超弾性線の製造方法。
【請求項５】
請求項１〜３のいずれかに記載の超弾性線を用いたことを特徴とする釣竿用の中通しワイヤー。
【請求項６】
請求項１〜３のいずれかに記載の超弾性線を用いたことを特徴とするカテーテルガイドワイヤー。
【請求項７】
請求項１〜３のいずれかに記載の超弾性線を用いたことを特徴とする中空管内の送り用ガイド用線材。
【発明の詳細な説明】
【０００１】
【発明の属する技術分野】
本発明は、超弾性線及びその製造方法に関し、詳しくは、カテーテルガイドワイヤー、釣竿用中通しワイヤー、中空管等の送りガイドワイヤー等に用いられるトルク伝達性の優れた超弾性線及びその製造方法に関する。
【０００２】
【従来の技術】
カテーテルガイドワイヤーは、柔軟性、曲げ変形に対する回復を要することから、超弾性線が用いられている。このカテーテルガイドワイヤーは、複雑な血管内を通す時に、後端部を回転させて、その回転を先端部に伝達し、所定の方向に合わせ、血管内部に、その先端部を送り込むものである。ちなみに、従来の超弾性線では、その線材の後端部と先端部の回転トルク比は、０.５０〜０.７９であった。従来の超弾性線を血管内に通し、その線材の後端部を回転させ、その回転を先端部に伝達した場合、その後端部と先端部の回転角度の関係の一例を図６に示した。
【０００３】
従来、これらに用いる超弾性線は、超弾性合金に加工率を取った後に、熱処理を行い、超弾性特性を出していた。
【０００４】
【発明が解決しようとする課題】
しかしながら、前述したカテーテルガイドワイヤーは、複雑な血管内を通す時に、前述したように、回転トルクの伝達性が悪く、所定の血管の方向に後端部を回転させながら先端部の方向を合わせようとしても、後端部の回転量と先端部の回転量が一致せず、先端部の位置制御が困難で、目的の位置までワイヤーを装入する時間が長くなるという欠点があった。
【０００５】
そこで、本発明の技術的課題は、トルク伝達性が良い超弾性線とその製造方法を提供することにある。
【０００６】
【課題を解決するための手段】
課題を解決するための手段は、下記の通りである。
【０００７】
本発明によれば、４９.０〜５２.０ａｔ％Ｎｉ及び残部Ｔｉからなる合金線材を、２８０℃〜５２０℃の間で第１の熱処理をし、さらに４８０℃〜５２０℃の間であって前記第１の熱処理温度以上の温度で前記合金線材の全体に第２の熱処理を施してなることを特徴とする超弾性線が得られる。
また、本発明によれば、４９.０〜５２.０ａｔ％Ｎｉ及び残部Ｔｉからなる合金線材を、２８０℃〜５２０℃の間で５分間の第１の熱処理をし、さらに４８０℃〜５２０℃の間であって前記第１の熱処理温度以上の温度で前記合金線材の全体に５分間の第２の熱処理を施してなることを特徴とする超弾性線が得られる。
【０００８】
本発明によれば、前記超弾性線の回転トルク比は、０.８０〜１.００であることを特徴とする超弾性線が得られる。
【０００９】
本発明によれば、前記超弾性線は、−２０℃〜６０℃の温度範囲内で少なくとも超弾性特性を有することを特徴とする超弾性線が得られる。
【００１０】
本発明によれば、高周波真空溶解によって得られた４９.０〜５２.０ａｔ％Ｎｉ及び残部Ｔｉからなる合金を、熱間ハンマー、熱間ロールによって線材に形成し、冷間伸線および熱処理を繰り返した後に、冷間加工後、２８０℃〜５２０℃の間で第１の熱処理をし、さらに４８０℃〜５２０℃の間であって、前記第１の熱処理温度以上の温度で前記合金線材の全体に第２の熱処理を施すことを特徴とする超弾性線の製造方法が得られる。
【００１１】
本発明によれば、前記超弾性線を用いたことを特徴とする釣竿用の中通しワイヤーが得られる。
【００１２】
本発明によれば、前記超弾性線を用いたことを特徴とするカテーテルガイドワイヤーが得られる。
【００１３】
本発明によれば、前記超弾性線を用いたことを特徴とする中空管内の送り用ガイド用線材が得られる。ここで、送り用ガイド用線材とは、二又管等の管に装入する線、水道管に装入する線、細管等に装入する線材を呼ぶが、これらに限定されるものではない。
【００１４】
カテーテルガイドワイヤーの先端部を回転させると、他端部も同様に回転する回転トルクの伝達性のよい線材ができれば、ワイヤー他端部の位置制御が容易にでき、かつ、ワイヤーの装入する時間を短くすることができる。
【００１５】
【発明の実施の形態】
４９.０〜５２.０ａｔ％Ｎｉ及び残部Ｔｉ、又は４９.０〜５２.０ａｔ％Ｎｉ、０.１〜５ａｔ％Ｘ（但し、ＸはＶ，Ｃｒ，Ｃｏ，Ｆｅの内の少なくとも一種）及び残部Ｔｉからなる長尺状の超弾性合金を線材とし、−２０℃〜６０℃の温度範囲内で超弾性特性を有するように、少なくとも１０％以上の加工率で加工し、２８０℃〜５２０℃の間で熱処理をし、再び、４８０℃〜５２０℃の間で熱処理をする。これによって、この線材を管内に通し、軸方向に回転を与えた場合、この線材の後端部と先端部との回転トルク比が、０.８０〜１.００である超弾性線が得られる。
【００１６】
【実施例】
以下、本発明の実施例について、図面を参照して説明する。
【００１７】
高周波真空溶解によって得られたＴｉ−５０.５ａｔ％Ｎｉ合金を熱間ハンマー、熱間ロールによって、径８ｍｍの線材に形成した。この線材を冷間伸線と熱処理とを繰り返し、直径０.７ｍｍの線材を得、その後、熱処理なしで径０.５ｍｍで冷間加工（加工率４９％）した。
【００１８】
次に、伸線上がりの線材を長さ１.５ｍｍに切断して何本かの線片の試料を作製し、これらの試料を数本ずつに分け、２８０℃〜５３０℃の間の温度で張力を掛けながら、５分の熱処理を行った。各々の試料の温度を変えた５％の引っ張り試験と２０℃におけるトルク伝達性試験を行った結果を表１、表２に示す。
【００１９】
0004023878.tif 000002
【００２０】
0004023878.tif 000003
【００２１】
トルク伝達性試験は、図５に示すトルク伝達性試験装置を用いて、１.５ｍｍの線材を３０ｃｍのフープにまるめ、片端を回転させ、他端の回転具合を観察したものである。以下、トルク伝達性試験は、このトルク伝達性試験装置を用いて行った。
【００２２】
表１で、熱処理条件２５０℃の試料は、軟化されておらず、５％引っ張り試験において破断している。条件２８０℃〜５２０℃のすべての試料が、−２０℃〜６０℃まで超弾性を示しているが、条件５３０℃の試料は、−２０℃で残留歪みが確認された。
【００２３】
表２から、５３０℃の試料は、トルク伝達性が良く、それ以外の熱処理温度の試料は、全てトルク伝達性が悪いことが確認された。
【００２４】
これらのことから、超弾性とトルク伝達性の両方が良い試料は、ないことが判る。
【００２５】
次に、これらの熱処理を行った試料を、更に数本ずつに分け、２回めの熱処理を行った。熱処理条件は、４５０℃〜５３０℃の間の温度で、張力をかけながら、５分の熱処理を行った。各々の試料を、温度を変えた５％の引っ張り試験と２０℃におけるトルク伝達性試験を行った結果を表３、表４、表５、表６に示す。
【００２６】
0004023878.tif 000004
【００２７】
0004023878.tif 000005
【００２８】
0004023878.tif 000006
【００２９】
0004023878.tif 000007
【００３０】
表３及び表４で、２５０℃〜５２０℃までの熱処理条件は、５％引っ張り試験において、４５０℃〜５２０℃までの２回め熱処理条件で、−２０℃〜６０℃まで超弾性を示しているが、５３０℃の熱処理条件は、それぞれの２回め熱処理条件において、残留歪みが確認された。
【００３１】
表５及び表６から、２５０℃熱処理試料は、４５０℃〜５２０℃までの２回め熱処理条件で、トルク伝達性が悪いことが確認された。
【００３２】
又、２８０℃〜５３０℃までの熱処理試料は、４８０℃〜５２０℃までの２回め熱処理条件において、トルク伝達性が良いことが判った。
【００３３】
これらのことから、熱処理条件２８０℃〜５２０℃で熱処理した試料を、２回め熱処理条件４５０℃〜５２０℃で処理したものは、−２０℃〜６０℃まで超弾性が良く、かつ、トルク伝達性が良いことが判明した。
【００３４】
なお、表１〜表６に示したトルク伝達性がよいという結果が得られた本発明の超弾性線では、後端部と先端部との回転トルク比は、０.８０〜１.００の範囲であった。
【００３５】
図１は、本発明の製造方法である熱処理条件５００℃×５分で処理した後、２回め熱処理条件５００℃×５分で処理した試料を、温度を変えて引っ張り試験機で測定し、得られた荷重−伸び曲線を示す。−２０℃から６０℃まで、残留歪み量は小さく、良好な超弾性特性を示している。
【００３６】
図２は、本発明の製造方法である熱処理条件５００℃×５分で処理した後、２回め熱処理条件５００℃×５分で処理した試料を、３０ｃｍのフープにまるめ、先端部に入れた角度と他端部が回転した角度を測定し得られた角度を示す。入れた角度に対して他端部の回転した角度が、ほぼ同じで、直線上をなし、良好にトルクが伝達していることを示す。
【００３７】
図３は、熱処理条件５００℃×５分で処理した後、２回め熱処理条件５３０℃×５分で処理した試料を、温度を変えて引っ張り試験機で測定し、得られた荷重−伸び曲線を示す。−２０℃，−１０℃の残留歪みが大きく、低温における超弾性が悪いことを示す。
【００３８】
図４は、熱処理条件５００℃×５分で処理した後、２回め熱処理条件５３０℃×５分で処理した試料を、３０ｃｍのフープにまるめ、先端部に入れた角度と他端部が回転した角度を測定し得られた角度を示す。入れた角度に対して他端部の回転が、追随せず、曲線になっており、トルク伝達性が悪いことを示す。
【００３９】
なお、本発明の超弾性線を、釣竿用の中通しワイヤー、カテーテルガイドワイヤー、中空管内の送り用ガイド用線材として用いたところ、良好であった。
【００４０】
【発明の効果】
以上、説明したように、本発明によれば、−２０℃〜６０℃まで超弾性を示し、かつ、トルクの伝達性が良好な超弾性線とその製造方法とを提供することができる。
【図面の簡単な説明】
【図１】超弾性線の５００℃×５分の熱処理後、５００℃×５分の熱処理をした−２０℃〜６０℃までの測定温度における５％引っ張り試験をした荷重−伸び曲線を示す図。
【図２】超弾性線の５００℃×５分の熱処理後、５００℃×５分の熱処理をした２０℃における先端部の入れた角度と他端部の回転角度の曲線を示す図。
【図３】超弾性線の５００℃×５分の熱処理後、５３０℃×５分の熱処理をした−２０℃〜６０℃までの測定温度における５％引っ張り試験をした荷重−伸び曲線を示す図。
【図４】超弾性線の５００℃×５分の熱処理後、５３０℃×５分の熱処理をした２０℃における先端部の入れた角度と他端部の回転角度の曲線を示す図。
【図５】トルク伝達性試験装置の概略説明図。
【図６】従来の超弾性線におけるその線材の後端部の入れた角度と先端部の回転角度の曲線を示す図。
【図１】
0004023878.tif 000008
【図２】
0004023878.tif 000009
【図３】
0004023878.tif 000010
【図４】
0004023878.tif 000011
【図５】
0004023878.tif 000012
【図６】
0004023878.tif 000013